(57)【要約】【課題】遠赤外線を効果的に反射でき且つ外観が良好な塗膜を形成可能な遠赤外線反射性塗料を提供する。【解決手段】遠赤外線反射性顔料を含む遠赤外線反射性塗料であって、該塗料の表面張力が２０．０〜４５．０ｍＮ／ｍの範囲内にあり、該塗料により形成される塗膜の遠赤外線反射率が２０％以上であることを特徴とする遠赤外線反射性塗料である。【選択図】なし【特許請求の範囲】
【請求項１】
遠赤外線反射性顔料を含む遠赤外線反射性塗料であって、該塗料の表面張力が２０．０〜４５．０ｍＮ／ｍの範囲内にあり、該塗料により形成される塗膜の遠赤外線反射率が２０％以上であることを特徴とする遠赤外線反射性塗料。
【請求項２】
前記遠赤外線反射性顔料の含有量が５〜３０質量％の範囲内にあることを特徴とする請求項１に記載の遠赤外線反射性塗料。
【請求項３】
前記塗料により形成される塗膜は、遠赤外線反射性顔料を含まない以外は同一の構成からなる塗膜との色差（ΔＥ）が５．０以下であることを特徴とする請求項１又は２に記載の遠赤外線反射性塗料。
【請求項４】
前記遠赤外線反射性顔料が、アルミニウム、アルミナ、銀、銅、亜鉛、鉄、ステンレス及びジルコニアよりなる群から選択される少なくとも１種の顔料を含み、該顔料の５０％平均粒子径が１０μｍ〜９０μｍの範囲内にあることを特徴とする請求項１〜３のいずれか１項に記載の遠赤外線反射性塗料。
【請求項５】
更に、湿潤分散剤を含むことを特徴とする請求項１〜４のいずれか１項に記載の遠赤外線反射性塗料。
【請求項６】
前記湿潤分散剤が、カルボキシル基、スルホン酸基、スルフィン酸基及びリン酸基よりなる群から選択される少なくとも１つの官能基を有する湿潤分散剤であることを特徴とする請求項５に記載の遠赤外線反射性塗料。
【請求項７】
前記湿潤分散剤が、ステアリン酸であることを特徴とする請求項６に記載の遠赤外線反射性塗料。
【請求項８】
前記湿潤分散剤が、ノニオン性の湿潤分散剤であることを特徴とする請求項５に記載の遠赤外線反射性塗料。
【請求項９】
請求項１〜８のいずれか１項に記載の遠赤外線反射性塗料を建築物内装材に塗装して塗膜を形成する方法であって、前記建築物内装材が、石膏ボード、スレート板、フレキシブルボード、コンクリート、モルタル、壁紙、鉄、鋼板及び木材よりなる群から選択されることを特徴とする塗膜形成方法。
【請求項１０】
請求項９に記載の塗膜形成方法によって得られる塗装物。
【発明の詳細な説明】
【技術分野】
【０００１】
本発明は、遠赤外線反射性塗料、該遠赤外線反射性塗料を用いる塗膜形成方法、及び該塗膜形成方法によって得られる塗装物に関し、特には、遠赤外線を効果的に反射できる塗膜を形成可能な遠赤外線反射性塗料に関するものである。
【背景技術】
【０００２】
近年、省エネルギー化への意識の高まりや法規制の強化等により、環境への負荷を低減可能な塗料の開発が盛んに行われている。建築物に塗装する塗料においては、建物の屋根や外壁面に塗装し、建物内部への熱の流入量を削減可能な遮熱性塗料や断熱性塗料が広く研究され、実際に多くの物件で施工されている（例えば、非特許文献１参照）。遮熱性塗料は、高日射反射率塗料とも呼ばれ、太陽光のうち、近赤外線領域の光線を高反射することによって、塗膜延いては建物内部の温度上昇を抑制する（例えば、特許文献１参照）。
【０００３】
一方、建物内部からの省エネルギー化への取り組みについても行われており、熱を効果的に反射可能な塗料で壁面が塗装された居室では、一般的な塗料で塗装した場合と比べて暖房費の削減が可能になると報告されている（例えば、特許文献２参照）。
【先行技術文献】
【特許文献】
【０００４】
【特許文献１】特開２０００−１２９１７２号公報
【特許文献２】特表２０１０−５４０７５６号公報
【非特許文献】
【０００５】
【非特許文献１】「太陽熱高反射率塗料の日射反射特性および温度低下機構に関する研究」ＤＮＴコーティング技報、大日本塗料株式会社、第９号、第９頁〜第１６頁
【発明の概要】
【発明が解決しようとする課題】
【０００６】
しかしながら、建物内部での省エネルギー化への取り組みに関し、塗料を利用する技術は未だ研究段階にあり、改良の余地がある。実際、熱を効果的に反射可能であっても、美観に優れ快適な室内空間を提供できるような建築物内装材用塗料は報告されていない。例えば、特許文献２に記載されるペイント組成物では、白色アルミナを多量に配合する必要があるため、高熱反射率及び優れた塗膜外観の両立が困難である。
【０００７】
そこで、本発明の目的は、遠赤外線を効果的に反射でき且つ外観が良好な塗膜を形成可能な遠赤外線反射性塗料を提供することにある。また、本発明の他の目的は、かかる遠赤外線反射性塗料を用いる塗膜形成方法及び該塗膜形成方法によって得られる塗装物を提供することにある。
【課題を解決するための手段】
【０００８】
本発明者は、上記目的を達成するために鋭意検討した結果、遠赤外線反射性顔料を塗料に配合すると共に、塗料の表面張力を２０．０〜４５．０ｍＮ／ｍの範囲内に調整することで、塗膜の遠赤外線反射率を高めることができることを見出し、本発明を完成させるに至った。
【０００９】
即ち、本発明の遠赤外線反射性塗料は、遠赤外線反射性顔料を含む遠赤外線反射性塗料であって、該塗料の表面張力が２０．０〜４５．０ｍＮ／ｍの範囲内にあり、該塗料により形成される塗膜の遠赤外線反射率が２０％以上であることを特徴とする。
【００１０】
本発明の遠赤外線反射性塗料の好適例においては、前記遠赤外線反射性顔料の含有量が５〜３０質量％の範囲内にある。
【００１１】
本発明の遠赤外線反射性塗料の他の好適例において、前記塗料により形成される塗膜は、遠赤外線反射性顔料を含まない以外は同一の構成からなる塗膜との色差（ΔＥ）が５．０以下である。
【００１２】
本発明の遠赤外線反射性塗料の他の好適例においては、前記遠赤外線反射性顔料が、アルミニウム、アルミナ、銀、銅、亜鉛、鉄、ステンレス及びジルコニアよりなる群から選択される少なくとも１種の顔料を含み、該顔料の５０％平均粒子径が１０μｍ〜９０μｍの範囲内にある。
【００１３】
本発明の遠赤外線反射性塗料の他の好適例においては、更に、湿潤分散剤を含む。ここで、前記湿潤分散剤は、カルボキシル基、スルホン酸基、スルフィン酸基及びリン酸基よりなる群から選択される少なくとも１つの官能基を有する湿潤分散剤であることが好ましく、例えばステアリン酸が挙げられる。また、前記湿潤分散剤は、ノニオン性の湿潤分散剤であることも好ましい。
【００１４】
また、本発明の塗膜形成方法は、上記の遠赤外線反射性塗料を建築物内装材に塗装して塗膜を形成する方法であって、前記建築物内装材が、石膏ボード、スレート板、フレキシブルボード、コンクリート、モルタル、壁紙、鉄、鋼板及び木材よりなる群から選択されることを特徴とし、更に、本発明の塗装物は、かかる塗膜形成方法によって得られることを特徴とする。
【発明の効果】
【００１５】
本発明の遠赤外線反射性塗料によれば、遠赤外線を効果的に反射でき且つ外観が良好な塗膜を形成可能な遠赤外線反射性塗料を提供することができる。
【００１６】
本発明の塗膜形成方法によれば、遠赤外線を効果的に反射でき且つ外観が良好な塗膜を形成することが可能である。
【００１７】
本発明の塗装物によれば、遠赤外線を効果的に反射でき且つ外観が良好な塗膜を備える塗装物を提供することができる。
【発明を実施するための形態】
【００１８】
以下に、本発明の遠赤外線反射性塗料を詳細に説明する。本発明の遠赤外線反射性塗料は、遠赤外線反射性顔料を含む遠赤外線反射性塗料であって、該塗料の表面張力が２０．０〜４５．０ｍＮ／ｍの範囲内にあり、該塗料により形成される塗膜の遠赤外線反射率が２０％以上であることを特徴とする。本発明の遠赤外線反射性塗料は、該塗料により形成される塗膜の遠赤外線反射率が２０％以上であるため、遠赤外線を高度に反射することができ、建築物内部（例えば室内）の暖房効率を高め、暖房費を削減することができる。塗料の表面張力が２０．０〜４５．０ｍＮ／ｍの範囲内にあると、塗料中における遠赤外線反射性顔料の分散安定性が良好な状態を保てることから、塗膜乾燥時においても遠赤外線反射性顔料の塗膜内への潜り込みを防ぎ、遠赤外線反射性顔料が塗膜表面に均質に分布された塗膜が形成できる。これによって、塗膜の遠赤外線反射率を向上でき、２０％以上の遠赤外線反射率を容易に実現することが可能となる。なお、一般的な塗料により形成される塗膜は、遠赤外線反射率が１０〜１５％程度である。
【００１９】
本発明の遠赤外線反射性塗料は、表面張力が２０．０〜４５．０ｍＮ／ｍの範囲内にあることを要し、２０．０〜３５.０ｍＮ／ｍの範囲内にあることが好ましく、２３．０〜３０.０ｍＮ／ｍの範囲内にあることが更に好ましい。なお、ここでいう表面張力とは、白金プレート法によって測定される２０℃での表面張力であり、白金プレート法では、水の表面張力が７２．８ｍＮ／ｍとなる。上述したように、塗料の表面張力が２０．０〜４５．０ｍＮ／ｍの範囲内にあると、遠赤外線反射性顔料を塗膜表面に効率良く分布させることができる。また、表面張力が２０．０ｍＮ／ｍ未満では、塗料調製時及び塗装時における泡の発生が多くなり、調色性及び塗装作業性が著しく低下すると共に、塗膜の塗膜外観が悪くなる。逆に、表面張力が４５．０ｍＮ／ｍを超えると、顔料の濡れ性が悪くなり、調色性及び塗料の安定性が低下すると共に、遠赤外線反射性顔料が塗膜内部に潜り込みやすくなり、塗膜の遠赤外線反射率が低下する。
【００２０】
本発明の遠赤外線反射性塗料においては、例えば、溶媒、湿潤分散剤、表面調整剤等を添加したり、それらの添加量を調整したりすることによって、塗料の表面張力を適宜調整することができる。
【００２１】
本発明の遠赤外線反射性塗料は、該塗料により形成される塗膜の遠赤外線反射率が２０％以上であることを要し、２２％以上であることが好ましく、例えば２０〜４０％の範囲内にある。遠赤外線反射率とは、波長３０００ｎｍ〜３００００ｎｍの範囲の光の反射率であり、後述するように、塗膜の熱放射率から算出できる。ここでいう熱放射率とは、ある物体が熱放射で発する光のエネルギーと黒体が同じ温度で放射するエネルギーの比であり、ＤＥＶＩＣＥＳ  ＆  ＳＥＲＶＩＣＥＳ  ＣＯＭＰＡＮＹ製Ｄ  ａｎｄ  Ｓ  ＡＥＲＤ放射率計等の一般的な放射率計で測定できる。
【００２２】
（遠赤外線反射率の算出方法）
まず、乾燥膜厚５０〜６０μｍの塗膜を備える試験片を用意し、放射率計を用いて熱放射率を測定する。ここで、塗膜を形成させる基材には、熱伝導率の高いブリキ板や鋼板等に乾燥膜厚２０〜３０μｍの白色塗膜を形成したものが使用され、該白色塗膜の上に測定用塗膜を形成させる。
次に、以下の関係式（式１）〜（式４）に基づき、遠赤外線反射率（％）を算出する。
α＋ρ＋τ＝１  （式１）
α＝ε          （式２）
ρ＝１−ε      （式３）
遠赤外線反射率（％）  ＝  ρ×１００    （式４）
ここで、式１は、３０００ｎｍ〜３００００ｎｍの範囲の波長の光が物体表面に入射したときの、光エネルギーの反射率（ρ）、光エネルギーの吸収率（α）、及び光エネルギーの透過率（τ）の関係を示す。また、キルヒホッフの法則より、放射率（ε）は吸収率（α）と等しいことが知られている（式２）。そして、乾燥膜厚が５０〜６０μｍであれば、塗膜が十分に厚いため、透過率（τ）を０とみなすことができ、式３が導かれる。本発明においては、式３中、放射率（ε）が放射率計で測定される熱放射率であり、光エネルギーの反射率（ρ）が遠赤外線反射率に相当し、式４から遠赤外線反射率（％）を求めることができる。
【００２３】
遠赤外線反射率は、通常、遠赤外線反射性顔料の種類や量を選択することにより調整できるが、本発明においては、遠赤外線反射性顔料を塗料に配合すると共に、塗料の表面張力を２０．０〜４５．０ｍＮ／ｍの範囲内に調整することで、２０％以上の遠赤外線反射率を容易に実現することができる。また、後述する湿潤分散剤を併用することで、遠赤外線反射率を更に高めることができる。
【００２４】
本発明の遠赤外線反射性塗料に用いる遠赤外線反射性顔料は、遠赤外線を効果的に反射可能な顔料であり、遠赤外線を反射する特性のある金属材料及びセラミック材料が好適に使用される。遠赤外線反射性顔料の好適な具体例としては、アルミニウム、アルミナ、銀、銅、亜鉛、鉄、ステンレス、ジルコニア等が挙げられる。なお、遠赤外線反射性顔料は、一種単独で用いてもよく、二種以上を組み合わせて用いてもよい。
【００２５】
本発明の遠赤外線反射性塗料において、上記遠赤外線反射性顔料は、着色力が弱いものが好ましい。一般的には、遠赤外線反射性顔料として、白色度を付与する白色顔料や、メタリック感を付与する光輝顔料を用いることが多いが、本発明の遠赤外線反射性塗料の好適な実施態様の一つは、建築物内装部材用の塗料であることから、光輝感をあまり感じさせないような塗膜を形成することが好ましい。着色力の弱い遠赤外線反射性顔料としては、例えば、球状や微小板形状の顔料が好適に挙げられ、更に、該顔料の表面を酸化チタン、酸化ケイ素、酸化亜鉛、酸化マグネシウム、フッ化カルシウム、硫化亜鉛等で被覆したものが好ましい。
【００２６】
本発明の遠赤外線反射性塗料において、上記遠赤外線反射性顔料は、５０％平均粒子径が１０μｍ〜９０μｍの範囲内にあることが好ましい。遠赤外線反射性顔料の５０％平均粒子径が１０μｍ未満では、塗膜形成時に遠赤外線反射性顔料が塗膜内部に潜り込みやすくなり、遠赤外線反射率が低くなる傾向にある。また、遠赤外線反射性顔料の５０％平均粒子径が９０μｍを超えると、塗膜表面が粗くなり、塗膜外観が悪くなる場合がある。また、遠赤外線反射性顔料の５０％平均粒子径が９０μｍを超えると、貯蔵時に遠赤外線反射性顔料が沈降しやすくなり、塗料の安定性が低下する場合がある。なお、５０％平均粒子径は、レーザー回折式粒度分布計（例えば、マルバーン・マスターサイザー・２０００（Ｍａｌｖｅｒｎ  Ｍａｓｔｅｒｓｉｚｅｒ  ２０００））を使用して測定することができる。
【００２７】
本発明の遠赤外線反射性塗料中において、上記遠赤外線反射性顔料の含有量は５〜３０質量％の範囲内にあることが好ましく、１０〜２０質量％であることが更に好ましい。該遠赤外線反射性顔料の含有量が５質量％未満では、遠赤外線反射効果が十分に得られない場合があり、一方、３０質量％を超えると、塗料の安定性が低下すると共に、塗膜が透けやすくなり、隠蔽性が不十分になりやすい。
【００２８】
本発明の遠赤外線反射性塗料は、湿潤分散剤を更に含むことが好ましい。湿潤分散剤は、顔料の濡れ性及び分散性を向上できる配合剤である。遠赤外線反射性顔料は一般的に疎水性の高い無機材料であり、親水性の高い湿潤分散剤が該遠赤外線反射性顔料の表面に吸着することによって、遠赤外線反射性顔料の分散安定性が高まる。このため、遠赤外線反射性顔料をより効率良く塗膜表面に分布させることができ、塗膜の遠赤外線反射率を更に向上させることができる。なお、湿潤分散剤は、一種単独で用いてもよく、二種以上を組み合わせて用いてもよい。本発明の遠赤外線反射性塗料中において、湿潤分散剤の含有量は０．０１〜５質量％であることが好ましく、０．２〜２質量％であることが更に好ましい。該湿潤分散剤の含有量が０．０１質量％未満では、湿潤分散剤が少なすぎるため、遠赤外線反射性顔料の濡れ性を十分に確保できない場合があり、塗膜形成時に遠赤外線反射性顔料が偏って存在しやすくなる。逆に、湿潤分散剤の含有量が５質量％を超えると、塗膜の耐水性が低下し且つ塗膜が汚れやすくなる場合がある。
【００２９】
上記湿潤分散剤としては、遠赤外線反射性顔料に対する選択性や遠赤外線反射性顔料の分散安定性向上の観点から、カルボキシル基、スルホン酸基、スルフィン酸基及びリン酸基よりなる群から選択される少なくとも１つの官能基を有する湿潤分散剤が好ましく、例えば、ポリカルボン酸ナトリウム塩、ポリカルボン酸アルキルアンモニウム塩、長鎖ポリエステルアマイド酸エステル、ステアリン酸等が挙げられる。また、本発明の遠赤外線反射性塗料によれば、後述するように着色顔料を含むことができ、ここで、着色顔料を混合して調色する場合、湿潤分散剤が着色顔料に表面吸着してしまい、遠赤外線反射性顔料の分散安定性が低下する恐れもある。着色顔料には酸性又は塩基性の顔料があるため、遠赤外線反射性顔料の分散安定性を効果的に向上させる観点から、ノニオン性の湿潤分散剤も好ましい。ノニオン性の湿潤分散剤としては、酸性基及び塩基性を有しない湿潤分散剤が挙げられ、例えば、ポリオキシアルキレンアルキルエーテル、ポリオキシアルキレンアルキルフェニルエーテル、ポリオキシエチレンスチリルフェニルエーテル、ポリエチレングリコールモノステアレート、ポリオキシエチレンノニルフェニルエーテル等が含まれる。
【００３０】
上記湿潤分散剤は、市販品を好適に使用することができる。具体的には、ＢＹＫ社製のＤＩＳＰＥＲＢＹＫ−１１０、１１１、１６４、１６７、１９２、共栄社製のフローレンＧ−９００、ＮＣ−５００等が挙げられる。
【００３１】
本発明の遠赤外線反射性塗料は、遠赤外線反射性顔料以外の顔料成分を更に含むことができる。このような顔料成分としては、体質顔料、着色顔料等が挙げられる。体質顔料として、具体的には、硫酸バリウム、硫酸カルシウム、炭酸カルシウム、炭酸マグネシウム、ケイ酸、ケイ酸塩、酸化アルミニウム水和物、カリ長石、バライト粉、シリカ、タルク、マイカ、カオリンクレー、ガラスフレーク等が挙げられる。着色顔料には、有機顔料、無機顔料の両方を使用することができる。有用な有機顔料としては、例えば、モノアゾ、ジスアゾ、レーキアゾ、βナフトール、ナフトールＡＳ、ベンゾイミダゾロン、縮合ジスアゾ、アゾ金属錯体顔料；例えば、フタロシアニン、キナクリドン、ペリレン、ペリノン、チオインジゴ、アンタントロン、アントラキノン、フラバントロン、インダントロン、イソビオラントロン、ピラントロン、ジオキサジン、キノフタロン、イソインドリノン、イソインドリンおよびジケトピロロピロール顔料等の多環式顔料；及びカーボンブラック等がある。無機顔料としては、例えば、二酸化チタン、硫化亜鉛、酸化鉄、酸化クロム、群青、ニッケルアンチモンチタン酸化物、クロムアンチモンチタン酸化物、酸化コバルト、コバルトとアルミニウムの混合酸化物、バナジン酸ビスマス、及び混合顔料等がある。遠赤外線反射性顔料以外の顔料成分は、一種単独で用いてもよく、二種以上を組み合わせて用いてもよい。本発明の遠赤外線反射性塗料中において、遠赤外線反射性顔料以外の顔料成分の含有量は、特に限定されるものではないが、例えば０．１〜４０質量％である。
【００３２】
本発明の遠赤外線反射性塗料は、塗料業界において常用されるようなバインダー樹脂を含むことができる。上記バインダー樹脂としては、特に限定されるものではないが、例えば、アクリル樹脂、アクリル−スチレン系樹脂、アルキド樹脂、ウレタン樹脂、ポリエステル樹脂、シリコーン変性ポリエステル樹脂、シリコーン変性アクリル樹脂、エポキシ樹脂、ポリカーボネート樹脂、シリケート樹脂、塩素系樹脂、フッ素系樹脂等がある。また、必要に応じて、メラミン樹脂等のアミノ樹脂や、イソシアナート、ブロックイソシアナート等を硬化剤として用いてもよい。本発明の遠赤外線反射性塗料中において、バインダー樹脂の含有量は、特に限定されるものではないが、例えば１０〜６０質量％である。なお、バインダー樹脂は、エマルションの形態で使用されてもよいし、溶液の形態で使用されてもよい。
【００３３】
本発明の遠赤外線反射性塗料は、通常、上述の顔料や樹脂を分散させる媒体として、水や有機溶剤を含む。有機溶剤は、塗料業界において一般に使用されるものであれば特に限定されるものではなく、例えば、ソルベッソ１００、ソルベッソ１５０等の芳香族炭化水素類や、酢酸エチル、酢酸ブチル等のエステル類や、メチルエチルケトン、メチルイソブチルケトン、シクロヘキサノン、イソホロン等のケトン類や、ミネラルスピリット等の脂肪族系溶剤等が挙げられる。かかる媒体は、溶解性、蒸発速度、安全性等を考慮して、適宜選択される。顔料や樹脂を分散させるための媒体は、一種単独で用いてもよく、二種以上を組み合わせて用いてもよい。本発明の遠赤外線反射性塗料中において、該媒体の含有量は、特に限定されるものではないが、例えば１〜４０質量％である。
【００３４】
本発明の遠赤外線反射性塗料には、レベリング剤、タレ止め・沈降防止剤、表面調整剤、粘性調整剤、消泡剤、防腐剤、ワックス、樹脂ビーズ、その他の塗膜形成成分等の添加剤を、本発明の目的を害しない範囲内で適宜選択して配合することもできる。これら添加剤としては、市販品を好適に使用することができる。
【００３５】
本発明の遠赤外線反射性塗料は、遠赤外線反射性顔料及び分散媒体と、必要に応じて適宜選択されるバインダー樹脂や各種添加剤を混合することにより調製できる。遠赤外線反射性顔料を塗料中に分散させるため、例えば、ローラーミル、ペイントシェーカー、ポットミル、ディスパー、サンドグラインドミル等の一般的な装置を使用できる。
【００３６】
本発明の遠赤外線反射性塗料により形成される塗膜は、遠赤外線反射性顔料を含まない以外は同一の構成からなる塗膜との色差（ΔＥ）が、５．０以下であることが好ましく、３．０以下であることが更に好ましい。ΔＥを５．０以下に設計すれば、遠赤外線反射性顔料を含む塗料であっても、着色顔料等の着色剤を用いることによって一般的な塗料と同様に着色することが可能である。また、ΔＥを５．０以下であれば、遠赤外線反射性塗料が塗料中に凝集することなく均質に分散されるため、撹拌効率や塗装効率が高く、塗装作業性も十分に得られる。なお、上記色差（ΔＥ）の下限は、低い程好ましく、例えば０．３であることが好ましい。また、表面張力を調整したり、湿潤分散剤を添加したりすることによって、遠赤外線反射性塗料を塗膜に均質に分布させることで、遠赤外線反射性顔料の添加量を減少させても高い遠赤外線反射率を確保できるため、ΔＥを小さくすることができる。
【００３７】
なお、本発明において、色差（ΔＥ）とは、Ｌ＊ａ＊ｂ＊表色系の色差であり、色差計により求めることができる。なお、本発明では、塗膜をガラス板上に形成し、光源としてＤ６５光源を用いる。また、「遠赤外線反射性顔料を含まない以外は同一の構成からなる塗膜」とは、遠赤外線反射性顔料を含まない以外は同一の構成からなる塗料により形成される塗膜である。例えば、比較例１の塗料は、実施例１の塗料に対する「遠赤外線反射性顔料を含まない以外は同一の構成からなる塗料」に相当する。
【００３８】
本発明の遠赤外線反射性塗料は、溶媒の種類に応じて様々な形態をとることが可能であり、水系塗料でも有機溶剤系塗料でもよい。なお、建築物の天井、内壁、床を塗装する観点から、溶解力の弱い有機溶剤を用いた弱溶剤塗料、又は有機溶剤の含有量が少ない水系塗料が好ましい。また、本発明の遠赤外線反射性塗料は、１液型の塗料でもよいし、硬化剤を用いた２液型の塗料でもよい。
【００３９】
本発明の遠赤外線反射性塗料の塗布方法は、特に限定されるものではないが、例えば、浸漬、刷毛塗り、ローラー、ロールコーター、エアスプレー、エアレススプレー、カーテンフローコーター、ローラーカーテンコーター、ダイコーター等の一般的な塗布方法が可能である。塗布の対象に応じて、塗布方法は適宜選択される。
【００４０】
本発明の遠赤外線反射性塗料は、遠赤外線を高度に反射することができるため、建築物の天井、内壁、床を塗装することによって、冬場の暖房費の節約や快適空間の創出を可能にする。このため、学校、病院や家等の建築物の内装材に塗装することが好ましく、該建築物内装材としては、石膏ボード、スレート板、フレキシブルボード、コンクリート、モルタル、壁紙、鉄、鋼板、木材等が挙げられる。なお、本発明の遠赤外線反射性塗料は、上記建築物内装材に直接塗布することも可能であるが、建築物内装材が既に塗膜を備える場合もあり、この場合は、該塗膜上に塗布すればよい。また、シーラー等の下塗り剤を塗装後に、本発明の遠赤外線反射性塗料を上塗り塗料として塗布してもよい。また、断熱構造を有する建築物の屋内に塗装する場合、熱が外部に逃げ難くなっており、本発明の遠赤外線反射性塗料によって得られる効果と相俟って、冬場の暖房効率を著しく向上させることができる。
【００４１】
また、本発明の塗膜形成方法は、上述の遠赤外線反射性塗料を建築物内装材に塗装して塗膜を形成する方法であって、前記建築物内装材が、石膏ボード、スレート板、フレキシブルボード、コンクリート、モルタル、壁紙、鉄、鋼板及び木材よりなる群から選択されることを特徴とする。本発明の塗膜形成方法によれば、本発明の遠赤外線反射性塗料を建築物内装材に塗装するため、建築物内部の遠赤外線を効果的に反射できる。また、本発明の遠赤外線反射性塗料を用いているため、塗膜の外観も良好である。
【００４２】
本発明の塗装物は、建築物内装材と、該建築物内装材上に形成された塗膜とを備えており、上述の塗膜形成方法によって得られることを特徴とする。本発明の塗装物によれば、本発明の遠赤外線反射性塗料によって形成される塗膜によって、建築物内部の遠赤外線を効果的に反射できる。また、本発明の遠赤外線反射性塗料を用いているため、塗膜の外観も良好である。なお、本発明の遠赤外線反射性塗料によって形成される塗膜は、膜厚が例えば４０〜７０μｍであり、塗膜中の遠赤外線反射性顔料の含有量は例えば１０〜４０質量％である。
【実施例】
【００４３】
以下に、実施例を挙げて本発明を更に詳しく説明するが、本発明は下記の実施例に何ら限定されるものではない。
【００４４】
＜＜実施例１〜１６及び比較例１〜１０＞＞
表１〜３に示す配合処方に従って、実施例１〜１６及び比較例１〜１０の塗料を調製したのち、下記の方法により、表面張力、遠赤外線反射率及び色差を測定し、塗膜外観を評価した。
【００４５】
＜塗料の調製例＞
最初に、樹脂の一部と、着色顔料、体質顔料、増粘剤、水、有機溶剤の一部とを混合し、該混合物をポットミルで分散させ、分散ペーストを作製する。続いて、分散ペーストをディスパー撹拌しながら、残りの樹脂、湿潤分散剤、揺変剤、消泡剤、遠赤外線反射性顔料、残りの水、溶剤を加え、塗料を調製する。なお、実施例１〜１４、比較例１〜６及び比較例８〜１０に記載の塗料は、水道水で希釈され、実施例１５、１６及び比較例７に記載の塗料はミネラルスピリットで希釈されている。
【００４６】
＜表面張力の測定＞
表面張力の測定には、協和界面科学（株）製の自動表面張力計ＣＢＶＰ−Ｚ型を使用し、測定方法は白金プレート法であり、測定温度は２０℃である。なお、白金プレート法とは、塗料中に白金プレートを浸し、その際に塗料中の液体がプレートを引っ張り込もうとする方向に発生する力を天秤で測定することで、表面張力を算出する方法である。結果を表１〜３に示す。
【００４７】
＜遠赤外線反射率の測定＞
・試験片の作製
ブリキ板（１５０ｍｍ×７５ｍｍ×０．３ｍｍ）に、水系プライマーとして大日本塗料（株）社製ノボクリーンプライマーを乾燥膜厚が２０〜３０μｍとなるように塗装し、その後、常温で１日間乾燥する。次いで、プライマー層上に測定用塗料をエアスプレー塗装し、常温で１日間乾燥し、試験片を作製する。
・遠赤外線反射率の測定
ＤＥＶＩＣＥＳ  ＆  ＳＥＲＶＩＣＥＳ  ＣＯＭＰＡＮＹ製Ｄ  ａｎｄ  Ｓ  ＡＥＲＤ  放射率計を使用して、試験片の熱放射率を測定し、上記関係式（式１）〜（式４）に基づき、遠赤外線反射率（％）を算出する。結果を表４〜６に示す。
【００４８】
＜塗膜外観＞
遠赤外線反射率の測定の際に作製した試験片の外観を以下の評価基準に基づいて目視評価した。結果を表４〜６に示す。
〇：塗膜表面に光輝感や凹凸感が見られず、美的外観に優れる。
△：塗膜表面にわずかな光輝感や凹凸感が確認される。
×：塗膜表面に著しい光輝感や凹凸感が確認される。
【００４９】
＜色差の測定＞
１０ｍｉｌアプリケーターを用いてガラス板に塗料を塗装し、２３℃で２４時間乾燥させ、乾燥塗膜の色をＬ＊、ａ＊、ｂ＊表色系で数値化する。結果を表４〜６に示す。更に、実施例１と比較例１、実施例２と比較例２、実施例３と比較例４、実施例５と比較例５、実施例６と比較例６及び実施例１５と比較例７の色差ΔＥを求める。色差計には、コニカ・ミノルタ社製ＣＲ−４００を用いる。結果を表７に示す。
【００５０】
【表１】
2015124360.tif 000002
【００５１】
【表２】
2015124360.tif 000003
【００５２】
【表３】
2015124360.tif 000004
【００５３】
以下に、表１〜３中で使用される配合剤について説明する。
＊  バインダー樹脂Ａ：ＤＩＣ社製，ボンコート５４００ＥＦ、アクリル−スチレン系樹脂の水系エマルション、不揮発分５５質量％
＊  バインダー樹脂Ｂ：ＤＩＣ社製，アクリディックＡ−１３８０、アクリル樹脂の有機溶剤系溶液、不揮発分５５質量％
＊  遠赤外線反射性顔料Ａ：ＥＣＫＡＲＴ社製，ＩＲｅｆｌｅｘ  ５０００ｗｈｉｔｅ、球状アルミニウム顔料、５０％平均粒子径５０μｍ
＊  遠赤外線反射性顔料Ｂ：ＥＣＫＡＲＴ社製，Ｓｔａｐａ  Ｍｅｔａｌｌｕｘ  ２１２、微小板形状アルミニウム顔料、平均粒子径５４μｍ
＊  遠赤外線反射性顔料Ｃ：東洋アルミニウム社製，ＲＦＡ４０００、微小板形状ステンレス顔料、平均粒子径３０μｍ
＊  着色顔料Ａ：デュポン社製，Ｔｉ−Ｐｕｒｅ  Ｒ−９６０
＊  着色顔料Ｂ：山陽色素社製，ＥＭＡＣＯＬ  ＢＬＡＣＫ  Ａ８２２
＊  着色顔料Ｃ：山陽色素社製，ＥＭＡＣＯＬ  ＢＲＯＷＮ  ３１０９
＊  着色顔料Ｄ：山陽色素社製，ＥＭＡＣＯＬ  ＯＣＨＲＥ  ３６１２
＊  着色顔料Ｅ：山陽色素社製，ＥＭＡＣＯＬ  ＢＬＵＥ  ３８０４
＊  体質顔料Ａ：竹原化学工業社製，サンライト  ＳＬ−１００
＊  湿潤分散剤Ａ：ビックケミー社製，ＢＹＫ−１９２,ノニオン性湿潤分散剤
＊  湿潤分散剤Ｂ：ビックケミー社製，ＢＹＫ−１１１，酸基含有湿潤分散剤
＊  増粘剤Ａ：ローム＆ハース社製，プライマルＲＭ−６０００
＊  揺変剤Ａ：楠本化成社製，ディスパロン６８２０−１０Ｍ
＊  消泡剤Ａ：共栄社製，アクアレン８１０
＊  消泡剤Ｂ：サンノプコ社製，ダッポー３５９
【００５４】
【表４】
2015124360.tif 000005
【００５５】
【表５】
2015124360.tif 000006
【００５６】
【表６】
2015124360.tif 000007
【００５７】
【表７】
2015124360.tif 000008